FR 3005661 A1 20141121 FR 1354382 A 20130516 Film adhésif sensible à la pression et son utilisation pour la protection de surfaces L'invention concerne le domaine de la protection temporaire de surface. Plus particulièrement, l'invention concerne un film adhésif sensible à la pression ayant une couche expansée formulée et adaptée pour une utilisation dans le domaine de la protection temporaire de surfaces. Il est aujourd'hui possible de produire des films plastiques soufflés, ou coulés, de « faible » densité (c'est-à-dire une densité environ 20 à 40% inférieure à celle des mêmes films réalisés avec la même matière mais par une technologie « conventionnelle ») dans des épaisseurs qui peuvent être inférieures à 100 pm. Cette faible densité est obtenue par l'utilisation d'agents d'expansion, notamment par injection de gaz dans une couche du film à partir d'une vis d'extrusion. De tels films plastiques (de faible densité, mais souvent à de plus fortes épaisseurs) sont généralement utilisés pour l'emballage de produits manufacturés. Les films soufflés sont typiquement produits à partir de polyéthylène. A titre d'exemple, on peut se référer aux demandes de brevet WO 97/20888 et WO 01/92403. Par ailleurs, les films de protection de surface sensibles à la pression sont maintenant largement répandus. Ces films sont notamment utilisés pour protéger des surfaces laquées ou non, métalliques ou non, comme par exemple des carrosseries automobiles, ou encore des surfaces plastiques en plaques (PMMA, PVC, PC, PETg, etc...) ou profilées, des surfaces stratifiées, des surfaces vernies, du verre, revêtu ou non, de la moquette, etc.... Un des impératifs auxquels les films de protection de surface doivent répondre est de laisser le moins de marques, de pollution ou de résidus d'adhésif possibles sur les surfaces protégées une fois le film enlevé. Cela nécessite des formulations spécifiques de films, d'adhésifs et éventuellement d'encres et de vernis, ainsi que des procédés particuliers d'assemblage de ces composants. Les films de « faible » densité, mentionnés ci-dessus, ne sont toutefois pas aujourd'hui formulés pour répondre aux besoins mécaniques, thermiques, qualitatifs, ou de vieillissement naturel, du marché du film autoadhésif de protection temporaire de surface. Ces supports ont toutefois un intérêt écologique, par l'économie de matière constatée. Les films de protection de surface sensibles à la pression comprennent généralement une couche support et une couche adhésive formée sur celle-ci. Ils peuvent être préparés par enduction d'un adhésif en phase solvant, en phase aqueuse, par voie sèche (hotmelt ou warmmelt) sur la couche support, ou par co-extrusion de la couche support et de la couche adhésive en une seule opération. A titre d'exemples on peut citer les films décrits dans les documents suivants : EP-A-0 519 278 ; US 5 925 456 ; FR-A-2 969 626 ; DE-A-10 2005 055 913. Par ailleurs, lorsqu'un film de protection de surface est préparé par la technique d'enduction, la couche adhésive est toujours enduite sur une surface lisse (ou relativement lisse, par exemple de brillance supérieure à 70, telle que mesurée selon la norme ASTM2457). La couche support a en général deux surfaces lisses mais il est possible que la couche supérieure du support, celle qui n'est pas en contact avec l'adhésif, soit rugueuse (brillance inférieure à 70, telle que mesurée selon la norme ASTM2457), pour des besoins techniques particuliers (par exemple, une modification du coefficient de friction). Les films de « faible » densité, par la présence de gaz à l'intérieur du plastique, peuvent avoir une rugosité conséquente sur chacune de leurs surfaces. Cette rugosité, obtenue sans agents abrasifs, comme des charges minérales, permet de convoyer plus facilement les surfaces protégées sans risque de rayure ou de dégradation des outils de convoyage. Par contre, ces mêmes surfaces, comme elle sont structurées, ne sont jamais enduites d'un adhésif car cela occasionnerait des dépôts inhomogènes et en conséquence des risques de contre-performance des produits adhésivés (dont des résidus de colle sur la surface protégée). Il a maintenant été découvert, et c'est le fondement de l'invention, qu'il est possible de préparer un film adhésif sensible à la pression par enduction d'une couche support « expansée », de faible densité, avec une colle sensible à la pression. Ainsi, selon un premier aspect, l'invention concerne un film adhésif sensible à la pression qui comprend un support enduit d'une colle sensible à la pression, ledit support comprenant au moins une couche expansée de polyoléfine, ladite polyoléfine étant choisie parmi un polyéthylène basse densité radicalaire, un polyéthylène linéaire, un polypropylène, un copolymère d'éthylène et de propylène, ou un mélange de ces composés. Par « mélange de ces composés » on entend au sens de la présente invention un mélange de plusieurs polyoléfines du même type, ou d'une ou plusieurs polyoléfine(s) d'un premier type avec une ou plusieurs polyoléfine(s) d'un ou plusieurs autres types. Avantageusement, le polyéthylène basse densité radicalaire (PEbdr) a une densité, mesurée selon la norme ASTM D1505, comprise dans la gamme allant de 0,910 à 0,930, et un indice de fluidité, mesuré selon la norme ASTM D1238 (190°C/2,16 kg), compris dans la gamme allant de 0,3 à 10 dg/min. Le polyéthylène linéaire (PE linéaire) est un copolymère d'éthylène et d'un monomère oléfinique en C3-C8, tel que le propène, le butène, l'hexène, le méthylpentène ou l'octène. Avantageusement, le PE linéaire a une densité, mesurée selon la norme ASTM D1505, comprise dans la gamme allant de 0,858 à 0,961 et un indice de fluidité, mesuré selon la norme ASTM D1238 (190°C/2,16 kg), compris dans la gamme allant de 0,05 à 10 dg/min. Le copolymère d'éthylène et de propylène (EPM) a avantageusement une densité, mesurée selon la norme ASTM D1505, comprise dans la gamme allant de 0,860 à 0,910 et un taux de propylène compris dans la gamme allant de 25 à 60 % en poids. Le PEbdr, le PE linéaire et l'EPM susmentionnés peuvent être indifféremment de catalyse métallocène ou Ziegler-Natta. Avantageusement, le polypropylène a une densité, mesurée selon la norme ASTM D1505, comprise dans la gamme allant de 0,860 à 0,920, et un indice de fluidité, mesuré selon la norme ASTM D1238 (230°C/2,16 kg), compris dans la gamme allant de 0,3 à 10 dg/min. Le support du film adhésif sensible à la pression selon l'invention est du type monocouche ou du type multicouches, de préférence le support est multicouches et 20 comprend avantageusement 3, 5, 7 ou 9 couches. Selon un mode de réalisation de l'invention, le support est de type monocouche, laquelle est constituée essentiellement de polyoléfine expansée telle que définie ci-dessus. On entend par « constituée essentiellement de » le fait que la couche du support ne comprend pas d'autres constituants susceptibles d'affecter les propriétés 25 mécaniques et adhésives du film de protection. La couche peut néanmoins contenir un ou plusieurs additifs couramment utilisés dans la fabrication de films adhésifs sensibles à la pression, choisis par exemple parmi les agents matants, en particulier les agents antibloc ; les agents glissants ; les colorants ; les stabilisants UV ; les barrières UV ; les antioxydants ; les agents antivieillissement. 30 Selon un autre mode de réalisation de l'invention, le support est de type multicouches, et comprend de préférence 3, 5, 7 ou 9 couches. Dans ce mode de réalisation, une ou plusieurs couches du support est (sont) constituée(s) essentiellement de polyoléfine expansée (et peu(ven)t chacune comprendre, comme indiqué ci-dessus, un ou plusieurs additifs conventionnels). De manière avantageuse, le nombre de couches du support est un nombre impair, et au moins la couche centrale du support est constituée essentiellement de polyoléfine expansée. La (ou les autres) couche(s) du support qui n'est (ne sont) pas expansée(s), est (sont) avantageusement constituée(s) essentiellement (1) d'une polyoléfine, (2) d'un caoutchouc synthétique, (3) d'un copolymère d'éthylène et d'acétate de vinyle, ou d'un mélange de ces composés. L'expression « constituée essentiellement de » employée ici a la même signification que précédemment. On entend par « mélange de ces composés » un mélange de plusieurs composés du même type [(1), (2) ou (3)], ou d'une ou plusieurs composé(s) d'un premier type avec une ou plusieurs composé(s) d'un ou plusieurs autres types. La polyoléfine utilisée pour la (les) couches(s) non expansée(s) est avantageusement choisie parmi un polyéthylène (PE) radicalaire, un polyéthylène (PE) linéaire, un polypropylène (PP) ou un copolymère d'éthylène et de propylène (EPM). Le PE radicalaire a avantageusement une densité, mesurée selon la norme ASTM D1505, comprise dans la gamme allant de 0,910 à 0,930, et un indice de fluidité, mesuré selon la norme ASTM D1238 (190°C/2,16 kg), compris dans la gamme allant de 0,3 à 10 dg/min. Le PE linéaire est un copolymère d'éthylène et d'un monomère oléfinique en C3-C8, tel que le propène, le butène, l'hexène, le méthylpentène ou l'octène. Il peut être haute, moyenne, basse ou très basse densité, c'est-à-dire avec une densité, mesurée selon la norme ASTM D1505, comprise dans la gamme allant de 0,858 à 0,961, et un indice de fluidité, mesuré selon la norme ASTM D1238 (190°C/2,16 kg), compris dans la gamme allant de 0,05 à 10 dg/min. Tous les polyéthylènes susmentionnés peuvent être indifféremment de catalyse métallocène ou Ziegler-Natta. Le PP a une densité, mesurée selon la norme ASTM D1505, avantageusement comprise dans la gamme allant de 0,860 à 0,920, et un indice de fluidité, mesuré selon la norme ASTM D1238 (230°C/2,16 kg), compris dans la gamme allant de 0,3 à 10. L'EPM a une densité, mesurée selon la norme ASTM D1505, avantageusement comprise dans la gamme allant de 0,860 à 0,910 et un taux de propylène compris dans la gamme allant de 25 à 60 % en poids. Le PP et l'EPM peuvent être indifféremment de catalyse métallocène ou Ziegler-Natta. Le caoutchouc synthétique susceptible d'être utilisé dans la (les) couches(s) non expansée(s) est avantageusement choisi parmi un copolymère styrène-éthylènebutylène-styrène (SEBS) ; un copolymère styrène-éthylène-propylène-styrène (SEPS) ; un copolymère styrène-isoprène-styrène (SIS) ; un SIS asymétrique, un dérivé vinylique, hydrogéné ou non, de SIS ; un copolymère styrène-isoprène-butadiènestyrène (SIBS) ; un copolymère styrène-isobutylène-styrène (SiBS) ; un copolymère éthylène-styrène (ES) ; et les mélanges de ces copolymères. Les SEBS, les SEPS, les SIS, les SIBS et les SiBS ont avantageusement un taux de styrène inférieur ou égal à 50 % en poids, de préférence compris dans la gamme allant de 5 à 45 % en poids ; de manière également avantageuse, ces polymères ont un taux de diblocs SEB, SEP, SI, SIB ou SiB inférieur ou égal à 70 % en poids. Les ES ont avantageusement un taux de styrène compris dans la gamme allant de 5 à 85 en poids, et de préférence un indice de fluidité, mesuré selon la norme ASTM 1238, compris dans la gamme allant de 0,1 à 40 dg/min. Le copolymère d'éthylène et d'acétate de vinyle (EVA) susceptible d'être utilisé dans la (les) couches(s) non expansée(s) ont avantageusement un taux d'acétate de vinyle inférieur ou égal à 80 % en poids, et un indice de fluidité, mesuré selon la 15 norme ASTM D1238, compris dans la gamme de 0,1 à 40 dg/min. Chaque couche du support, y compris la couche expansée, peut contenir un ou plusieurs additifs tels que des agents matants, notamment des agents antibloc ; des agents glissants ; des colorants ; des stabilisants UV ; des barrières UV ; des antioxydants ; des agents antivieillissement ; des additifs modifiant le niveau 20 d'adhérence de la couche. Ces additifs, lorsqu'ils sont présents, représentent environ 0,1% à environ 25 % en poids du poids total de chaque couche. Des additifs particulièrement avantageux dans le cadre de la présente invention sont les agents matants, les agents antioxydants (primaires ou secondaires) et les agents antivieillissement. 25 Parmi les agents matants, on peut citer : - les agents matants incompatibles avec les PE basse densité, tels que les polyéthylènes greffés acrylique ou les sels de polyéthylène ; - les agents antibloc, tels que la silice et ses dérivés, le talc et ses dérivés, le mica et ses dérivés. 30 Parmi les agents antivieillissement, on peut citer les amines à encombrement stérique encore appelées HALS (de l'anglais « Hindered Amine Light Stabilizers »). Il est possible d'utiliser plusieurs additifs du même type. Le support utilisé dans le cadre de l'invention peut être préparé par extrusion de la ou des couches qui le constitue(nt), en particulier par co-extrusion coulée ou co- extrusion soufflage. Ces techniques sont bien connues de l'homme du métier, et sont décrites par exemple dans l'ouvrage « Encyclopedia of Chemical Technology » (KirkOthmer), 1996, volume 19, pages 290-316. La ou les couche(s) expansée(s) du support peu(ven)t notamment être introduite(s) dans le support selon le procédé et à l'aide du dispositif décrits dans la demande WO 2005/007729. Le film adhésif sensible à la pression selon l'invention est obtenu par enduction du support décrit précédemment avec une colle sensible à la pression, notamment une colle de type acrylique, en émulsion ou solvantée ; une colle de type caoutchouc, d'origine naturelle ou synthétique ; ou encore une colle de type polyisobutylène ou EVA. Les techniques bien connues d'enduction sont mises en oeuvre dans le cadre de l'invention. Nous pouvons citer à titre d'exemple, sans limitation, les technologies d'enduction par barre filetée (ou Mayer barre), par gravure, directe ou indirecte (rouleau doseur poreux), par rideau. Selon un mode de réalisation de l'invention, le film adhésif sensible à la pression est obtenu par enduction d'une colle caoutchouc (caoutchouc naturel ou synthétique ou mélange de caoutchouc(s) naturel(s) et/ou synthétique(s)), d'une colle à base d'EVA, ou d'une colle acrylique, sur le support. De manière particulièrement avantageuse, la colle utilisée dans le cadre de l'invention est une colle caoutchouc (naturel ou synthétique) ou une colle acrylique. Selon un mode de réalisation de l'invention, la colle caoutchouc ou la colle acrylique est réticulée. Une colle caoutchouc susceptible d'être utilisée dans le cadre de l'invention est telle que décrite ci-dessous. De manière particulièrement avantageuse, la colle caoutchouc est obtenue par mélange d'environ 5% à 40% en poids (extrait sec) d'une formulation contenant : - 100 parties en poids d'un caoutchouc naturel et/ou synthétique, ou d'un mélange de caoutchouc(s) naturel(s) et/ou synthétique(s), - 0 à 150 parties en poids d'une ou plusieurs résines tackifiantes, - 0 à 80 parties en poids d'un agent plastifiant, 0 à 15 parties en poids, de préférence 0,1 à 10 parties en poids, d'un réticulant, et - 0 à 5 parties en poids d'un ou plusieurs agent(s) anti- vieillissement, dans un solvant hydrocarboné tel que le toluène, l'essence, l'hexane ou un mélange de ces solvants, Lorsque la colle caoutchouc ne contient pas de réticulant, le support est revêtu d'une couche de primaire d'accrochage, typiquement d'une épaisseur d'environ 1 pm, avant l'application de ladite colle. Le caoutchouc synthétique susceptible d'être utilisé dans la colle caoutchouc est avantageusement choisi parmi un copolymère styrène-éthylène-butylène-styrène (SEBS) ; un copolymère styrène-éthylène-propylène-styrène (SEPS) ; un copolymère styrène-butadiène-styrène (SBS) ; un copolymère styrène-isoprène-styrène (SIS) ; un SIS asymétrique, un dérivé vinylique, hydrogéné ou non, de SIS ; un copolymère styrène-isoprène-butadiène-styrène (SIBS) ; un copolymère styrène-isobutylène- styrène (SiBS) ; un copolymère éthylène-styrène (ES) ; et les mélanges de ces copolymères avec ou sans caoutchouc naturel. La résine tackifiante susceptible d'être utilisée dans la colle caoutchouc est avantageusement une résine thermoplastique, de faible masse moléculaire, naturelle ou synthétique, ou non hydrogénées, hydrogénées totalement ou partiellement ou en 15 mélange, de préférence en C5 ou C9 ou un mélange de C5/C9. L'agent plastifiant susceptible d'être utilisé dans la colle caoutchouc est avantageusement une huile plastifiante ou une résine plastifiante de préférence à caractère faiblement polaire, apte à plastifier des élastomères, notamment thermoplastiques. A température ambiante (23°C), ces huiles, plus ou moins 20 visqueuses, sont des liquides. Par exemple, l'huile plastifiante est choisie dans le groupe constitué par les huiles paraffiniques, naphténiques, ou aromatiques. L'agent antivieillissement susceptible d'être utilisé dans la colle caoutchouc est tel que défini ci-dessus. Selon un autre mode de réalisation de l'invention, le film adhésif sensible à la 25 pression est obtenu par enduction d'une colle acrylique sur le support. Une colle acrylique susceptible d'être utilisée dans le cadre de l'invention comprend typiquement : - 100 parties en poids d'une ou plusieurs dispersion(s) acrylique(s) aqueuse(s) obtenue(s) par polymérisation en émulsion d'un mélange de monomères 30 comprenant : - 40 à 100% en poids d'un monomère de basse température de transition vitreuse (Tg 0°C ), choisi avantageusement parmi l'acrylate de 2-éthylhexyle, l'acrylate d'éthyle, l'acrylate de butyle, l'acrylate d'iso-octyle, l'acrylate d'octyle, ou leurs mélanges ; - 5 à 45% d'un monomère secondaire, de plus haute température de transition vitreuse (Tg > 0°C), choisi avantageusement parmi l'acrylate de méthyle, le méthacrylate de méthyle, l'acétate de vinyle, l'acétate d'éthyle, le styrène, l'acrylonitrile, ou leurs mélanges ; - 2 à 40% en poids de monomère(s) réactif(s) fonctionnalisé(s) choisi(s) avantageusement parmi l'acrylate d'hydroxyéthyle, l'acide acrylique, l'acide méthacrylique, l'acide itaconique, l'acide citraconique, l'acide fumarique, l'acide maléique et les dérivés de ces acides, l'acide acrylique et/ou méthacrylique étant préférés ; 0 à 80 parties en poids, de préférence 15 à 60 parties en poids, d'une résine tackifiante en dispersion ; et un ou plusieurs agents tels que des agents tensioactifs, des agents antimousses, etc., pour faciliter la mise en dispersion et l'utilisation de la colle acrylique ; la somme des différents constituants de chaque dispersion acrylique étant égale à 100%; - 0,05 à 30 parties en poids, de préférence 0,1 à 15 parties en poids, d'un réticulant ; et - 0 à 5 parties en poids d'un ou plusieurs agent(s) anti- vieillissement. A titre tout à fait indicatif, on peut citer les colles acryliques décrites dans la demande de brevet W02005/111101. Les résines tackifiantes en dispersion susceptibles d'être utilisées dans la colle acrylique sont bien connues de l'homme du métier et peuvent être choisies notamment parmi les résines de colophane, les résines terpène-phénol, et les résines obtenues à partir de nappes pétrolières en C5, (C5)2 et/ou C9 qui peuvent ensuite être partiellement ou totalement hydrogénées. Ces résines ont avantageusement une température de ramollissement, mesurée selon la méthode bille et anneau (« Ring and Ball » en anglais) (norme ASTM E 28), inférieure ou égale à 140°C, généralement comprise dans la gamme de 75 à 140°C, de préférence dans la gamme de 75 à 125°C. A titre d'exemple, on peut citer les produits commercialisés sous la dénomination Dermulsene® (DRT), Permatac® (DRT) et Tacolyn® (Eastman). Avantageusement, le réticulant utilisé dans la colle caoutchouc ou la colle acrylique de l'invention est un réticulant isocyanate, notamment un réticulant isocyanate aliphatique ou un réticulant isocyanate alicyclique. A titre d'exemple de réticulant isocyanate aliphatique, on peut citer un diisocyanate aliphatique, comme l'hexaméthylène diisocyanate ; un trimère d'un tel diisocyanate ; un triisocyanate aliphatique ; ainsi qu'un polymère issu de ces monomères homo- ou copolymérisés, ou issu de l'addition d'un polyol ou d'une polyamine avec un ou plusieurs de ces monomères, le polyol ou la polyamine pouvant être un polyéther, un polyester, un polycarbonate, ou un polyacrylate. A titre d'exemple de réticulant isocyanate alicyclique susceptible d'être utilisés dans le cadre de l'invention, on peut citer un diisocyanate alicyclique, comme le 3-isocyanatométhyl-3,5,5-triméthylcyclohexyl isocyanate (plus connu sous le nom d'isophorone diisocyanate ou IPDI) ou le diphénylméthane diisocyanate hydrogéné ; un trimère d'un tel diisocyanate ; un triisocyanate alicyclique ; ainsi qu'un polymère issu de ces monomères homo- ou copolymérisés, ou issu de l'addition d'un polyol ou d'une polyamine avec un ou plusieurs de ces monomères, le polyol ou la polyamine pouvant être un polyéther, un polyester, un polycarbonate, ou un polyacrylate. D'autres familles de réticulants peuvent également être utilisées de manière avantageuse. A titre d'exemple, nous pouvons citer les polyaziridines, les polycarbodiimides ou encore les sels d'aluminium. La colle est avantageusement enduite sur le support à raison de 0,5 à 25 g/m2, de préférence à raison de 0,5 à 20 g/m2, de préférence encore à raison de 0,5 à 16 20 g/m2, par exemple à raison de 3 à 25 g/m2, de 3 à 20 g/m2 ou encore de 3 à 16 g/m2. Avantageusement, le support est traité plasma ou Corona avant l'application de la colle. Le film adhésif sensible à la pression ainsi obtenu a une épaisseur généralement comprise entre environ 30 pm et environ 200 pm, de préférence entre environ 20 et 25 environ 100 pm. Le support représente généralement entre 60% et 95% de l'épaisseur totale du film. Ce film possède, avant application sur une surface à protéger, une force de décollement, mesurée selon la norme AFERA 5001 (pelage à 180° et vitesse de pelage de 300 mm/min), dans la gamme de 0 à 400 cN/cm, de préférence de 0 à 200 cN/cm. 30 Après application sur la surface à protéger, le film de protection possède une force de décollement (mesurée par dynamométrie selon un protocole adapté de la norme AFERA 5001, avec une vitesse de pelage allant de 10 mm/min à 30 000 mm/min) dans la gamme de 1 à 700 cN/cm, de préférence de 1 à 400 cN/cm. Ce film possède également avantageusement : - une rugosité de surface RA, mesurée selon la norme ISO 13565-2, dans la gamme allant de 0,05 à 6 pm, de préférence de 0,1 à 5 pm, de préférence encore de 0,2 à 5 pm, et de manière encore plus préférée de 0,3 à 3 pm ; - une rugosité Rz dans la gamme allant de 0,1 à 16 pm, de préférence de 0,4 à 12 5 pm ; - une périodicité dans la gamme allant de 5 à 200 pm. Le film adhésif sensible à la pression selon l'invention est donc particulièrement adapté à la protection temporaire de surfaces, notamment la protection temporaire de surfaces métalliques nues ou peintes, de plaques plastiques, de stratifiés, de 10 moquettes, de profilés plastiques, de surfaces plastiques vernies, de verre. Il présente en effet notamment les avantages techniques suivants : - il est écologique (moindre masse de matière pour une même épaisseur et possibilité de déposer moins d'adhésif pour une adhérence similaire aux films habituels) ; - il adhère mieux sur la surface à protéger, par les différentiels de dépôt générés par la 15 rugosité du support (le dépôt en un point peut être supérieur au dépôt moyen, et de fait, l'adhérence est supérieure) ; - il se déroule à moindre force et à moindre bruit par rapport à des produits de même épaisseur et de même masse adhésive ; - il permet, par sa rugosité naturelle, un meilleur glissant lorsqu'il est nécessaire de 20 séparer deux plaques industrielles, protégées de chaque côté, et empilées l'une sur l'autre, et ceci sans l'utilisation de charges minérales abrasives. L'invention est illustrée par les exemples ci-après, donnés à titre purement indicatif. 25 Exemple 1 : film adhésif composé d'un support tricouche enduit caoutchouc On a préparé un film adhésif d'épaisseur 110 pm de la manière suivante. Dans un premier temps un film support a été fabriqué à l'aide d'un équipement de coextrusion trois couches, par soufflage (blown). On a ainsi introduit : - dans l'extrudeuse n°1, un mélange 98/2 en poids de polyéthylène radicalaire de 30 densité 0,924 et d'indice de fluidité 0,7 et d'un mélange maître antibloquant ABPE 50N (Polytechs) ; - dans l'extrudeuse n°2, un mélange 85/14/1 en poids de polyéthylène radicalaire de densité 0,924 et d'indice de fluidité 0,7, d'un agent colorant blanc (1102), le CL8000 (A. Schulman), et d'anti-oxydant Polybatch UV1952 (A. Schulman) ; cette couche intermédiaire a été expansée à 50% par injection d'azote à l'état de fluide supercritique dans le mélange; et - dans l'extrudeuse n°3, un mélange 84/12/2 en poids de polyéthylène radicalaire de densité 0,924 et d'indice de fluidité 0,7, d'un agent colorant noir (Noir de carbone), le 1423HF1 (A. Schulman), et d'un mélange maître antibloquant ABPE 50N (Polytechs). Un agent d'aide à l'extrusion, le mélange maître « processing aids » POLYBATCH® NATURAL AMF 705 HF (A. Schulman), a été utilisé pour faciliter l'extrusion. Le film extrudé ainsi obtenu présente une épaisseur de 98 microns pour un grammage total de 75 g/m2. La surface destinée à être en contact avec la couche adhésive a ensuite été traitée Corona. Le film extrudé possède un Ra de 1,7 pm (+/- 0,10 pm) et un Rz de 8,8 [Inn (+/0,6 pm) mesurés à l'aide d'un rugosimètre HOMMEL TESTER T1000. Une composition adhésive a par ailleurs été préparée en mélangeant dans l'essence : - 100 parties en poids de caoutchouc naturel SMR (« standard Malaysian rubber ») CV50, - 120 parties en poids de résine tackifiante Wingtack 86 (Cray Valley), - 3 parties en poids d'agent anti-oxydant Irganox 1010 (Ciba), - 1,5 parties en poids d'agent anti-vieillissement Tinuvin 770DF (BASF), - 7 parties en poids de réticulant Desmodur N3600 (Bayer). La composition adhésive a été enduite sur le film support dans les conditions normales connues de l'homme du métier, de manière à obtenir un dépôt sec de 12 g/m2, équivalent à une épaisseur de 12 microns. Exemples comparatifs 1 et 2: films adhésifs composés d'un support tricouche enduit caoutchouc On a répété le protocole de l'exemple 1 mais sans expansion de la couche intermédiaire provenant de l'extrudeuse n°2. Les films non-enduits présentaient une épaisseur respective de 98 microns (ex. comp.1) et 68 microns (ex. comp.2). Propriétés des films Les caractéristiques des films de l'exemple 1 et des exemples comparatifs 1 et 2 sont présentées dans le tableau 1. Les propriétés mécaniques ont été mesurées à l'aide d'un appareillage Instron. La résistance à la déchirure amorcée a été mesurée à l'aide d'un déchiromètre ED 30 / 32 (TMI). L'allongement à la rupture, la force à la rupture et la résistance à la déchirure ont été mesurées dans le sens longitudinal et dans le sens transversal du film. Tableau 1 Ex.1 Ex. Comp.1 Ex. Comp.2 (98 pm) (98 pm) (68 pm) Allongement à la Long 360 632 234 rupture (%) Trans 300 462 477 Force à la rupture (daN/cm) Long 0,92 2,27 1,37 Trans 0,75 2,31 1,11 Module d'Young 162 224 159 (N/mm2) Résistance à la Long 3500 3351 3289 déchirure (mN) Trans 20000 6907 5671 On constate que les propriétés mécaniques du film de l'invention ne sont pas dégradées et sont intermédiaires à celles des films des exemples comparatifs 1 et 2. Le film adhésif sensible à la pression de l'exemple 1 possède en outre une force de décollement initiale et après vieillissement en étuve pendant 20 min à 100°C de 191 cN/cm (mesure par dynamomètre de type Instron à 300 mm/min et 180°, protocole adapté de la norme AFERA 5001). Cette force de décollement est supérieure à celle du film adhésif de l'exemple comparatif 1, qui possède une force de décollement initiale de 156 cN/cm (mesure par dynamomètre de type Instron à 300 mm/min et 180°, protocole adapté de la norme AFERA 5001). La mesure de bruit mesurée à 150 m/min à l'aide d'un sonomètre CIRRUS Optimus CR 162C est améliorée : on mesure 101 dB (bobine de 2000mm de laize) pour le film adhésif de l'exemple 1 alors que le bruit de la bobine témoin (exemple comparatif 1) est mesuré à plus de 105 dB. La force de déroulement est également améliorée : à 150 m/min, on mesure une force de 68 cN/cm (exemple 1) contre 98cN/cm pour la bobine témoin (exemple comparatif 1). Exemple 2 : film adhésif composé d'un support tricouche enduit acrylique On a préparé un film adhésif d'épaisseur 118 pm de la manière suivante. Dans un premier temps, un film support a été fabriqué à l'aide d'un équipement de coextrusion trois couches, par coextrusion « cast » ou soufflage (blown). On a ainsi introduit : - dans l'extrudeuse n°1, un mélange 98/2 en poids d'un polyéthylène radicalaire de densité 0,924 et d'indice de fluidité 0,7 et d'un mélange maître antibloquant ABPE 50N (Polytechs) ; - dans l'extrudeuse n°2, un mélange 65/20/14/1 en poids de polyéthylène radicalaire de densité 0,924 et d'indice de fluidité 0,7, de polyéthylène linéaire (co-monomère : butène) de densité 0,918 et d'indice de fluidité 1, d'un agent colorant blanc (T102), le CL8000 (A. Schulman), et d'anti-oxydant Polybatch UV1952 (A. Schulman) ; cette couche intermédiaire a été expansée à 50% par injection d'azote à l'état de fluide supercritique dans le mélange ; et - dans l'extrudeuse n°3, un mélange 97/2/1 en poids de polyéthylène radicalaire de densité 0,924 et d'indice de fluidité 0,7, d'un mélange maître antibloquant ABPE 50N (Polytechs), et d'anti-oxydant Polybatch UV1952 (A. Schulman). Un agent d'aide à l'extrusion, le mélange maître « processing aids » POLYBATCH® NATURAL AMF 705 HF (A. Schulman), a été utilisé pour faciliter l'extrusion. Le film extrudé ainsi obtenu présente une épaisseur de 98 microns pour un grammage total de 75 g/m2. La surface destinée à être en contact avec la couche adhésive a ensuite été traitée Corona. Le film extrudé possède un Ra de 2 pm (+/- 0,2 pm) et un Rz de 10 pm (+/- 0,8 25 pm) mesurés à l'aide d'un rugosimètre HOMMEL TESTER T1000. Les caractéristiques de ce film sont très proches de celles du film de l'exemple 1, comme on peut le constater à la lecture du tableau 2 ci-dessous. Tableau 2 Ex.2 (98 pm) Allongement à la Long 546 rupture (%) Trans 444 Force à la rupture Long 1,54 (daN/cm) Trans 0,72 Module d'Young (N/mm2) 158 Résistance à la Long 1195 déchirure (mN) Trans 21162 Une composition adhésive a par ailleurs été préparée en mélangeant : - 100 parties en poids de dispersion acrylique (Acronal® DS3559), et - 3 parties en poids de réticulant isocyanate (Vestanat® IPDI (Degussa)), de sorte à obtenir un extrait sec de 50% pour la composition. Le réticulant isocyanate a été introduit dans la dispersion sous forme de prémélange à 25% dans l'acétate d'éthyle. La composition adhésive a été enduite sur le film support dans les conditions normales connues de l'homme du métier, de manière à obtenir un dépôt sec de 20 g/m2, équivalent à une épaisseur de 20 microns. Le film adhésif sensible à la pression ainsi obtenu, appliqué sur une plaque automobile prélaquée de type polyuréthane, présente, une heure après avoir été appliqué, un niveau adhésif mesuré par une force de décollement (mesure par dynamomètre de type Instron à 300 mm/min et 180°, mesure adaptée de la norme AFERA 5001)) d'environ 220 cN/cm. Exemple 3 : film adhésif composé d'un support tricouche enduit acrylique On a préparé un film adhésif d'épaisseur 80 pm de la manière suivante. Dans un premier temps, un film support a été fabriqué à l'aide d'un équipement de coextrusion trois couches, par coextrusion « cast » ou soufflage (blown). On a ainsi introduit : - dans l'extrudeuse n°1, un polyéthylène radicalaire de densité 0,924 et d'indice de fluidité 1 ; - dans l'extrudeuse n°2, un mélange 80/19/1 en poids de polyéthylène radicalaire de densité 0,924 et d'indice de fluidité 1, de polyéthylène linéaire (co-monomère : butène) de densité 0,918 et d'indice de fluidité 1, et d'anti-oxydant Polybatch UV1952 (Schulman) ; cette couche intermédiaire a été expansée à 50% par injection d'azote à l'état de fluide supercritique dans le mélange ; et - dans l'extrudeuse n°3 un polyéthylène radicalaire de densité 0,924 et d'indice de fluidité 1. Un agent d'aide à l'extrusion, le mélange maître « processing aids » POLYBATCH® NATURAL AMF 705 HF (A. Schulman), a été utilisé pour faciliter l'extrusion. Le film extrudé ainsi obtenu présente une épaisseur de 76 microns pour un grammage total de 58 g/m2. La surface destinée à être en contact avec la couche adhésive a ensuite été traitée Corona. Le film extrudé possède un Ra de 1,5 pm (+/- 0,15 pm) et un Rz de 8 pm (+/15 0,8 pm) mesurés à l'aide d'un rugosimètre HOMMEL TESTER T1000. Les caractéristiques de ce film sont les suivantes : - Allongement à la rupture (%) : Sens long > 150%, sens trans > 200% ; - Force de rupture (daN/cm) : sens long >0,7, sens trans > 0,5. Une composition adhésive a par ailleurs été préparée en mélangeant : 20 - 100 parties en poids de dispersion acrylique (Acronal® DS3559), et - 6 parties en poids de réticulant isocyanate (Vestanat® IPDI (Degussa)), de sorte à obtenir un extrait sec de 50% pour la composition. Le réticulant isocyanate a été introduit dans la dispersion sous forme de prémélange à 25% dans l'acétate d'éthyle. 25 La composition adhésive a été enduite sur le film support dans les conditions normales connues de l'homme du métier, de manière à obtenir un dépôt sec de 4 g/m2, équivalent à une épaisseur de 4 microns. Le film adhésif sensible à la pression ainsi obtenu, appliqué sur une plaque polycarbonate structurée, présente, une heure après avoir été appliqué, un niveau 30 adhésif mesuré par une force de décollement (mesure par dynamomètre de type Instron à 300 mm/min et 180°, mesure adaptée de la norme AFERA 5001)) d'environ 130 cN/cm. REVENDICATIONS1. Film adhésif sensible à la pression qui comprend un support enduit d'une colle sensible à la pression, ledit support comprenant au moins une couche expansée de polyoléfine, ladite polyoléfine étant choisie parmi un polyéthylène basse densité radicalaire, un polyéthylène linéaire, un polypropylène, un copolymère d'éthylène et de propylène, ou un mélange de ces composés. 2. Film selon la revendication 1, dans lequel le polyéthylène basse densité radicalaire a une densité comprise dans la gamme allant de 0,910 à 0,930, et un indice de fluidité compris dans la gamme allant de 0,3 à 10 dg/min ; le polyéthylène linéaire a une densité comprise dans la gamme allant de 0,858 à 0,961 et un indice de fluidité compris dans la gamme allant de 0,05 à 10 dg/min ; le polypropylène a une densité comprise dans la gamme allant de 0,860 à 0,920, et un indice de fluidité compris dans la gamme allant de 0,3 à 10 dg/min ; et le copolymère d'éthylène et de propylène a une densité comprise dans la gamme allant de 0,860 à 0,910 et un taux de propylène compris dans la gamme allant de 25 à 60 % en poids. 3. Film selon la revendication 1 ou 2, dans lequel le support est monocouche. 4. Film selon la revendication 1 ou 2, dans lequel le support est multicouches, et comprend de préférence 3, 5, 7 ou 9 couches. 5. Film selon la revendication à 4, dans lequel le support comprend un nombre de couches impair, et au moins la couche centrale du support est constituée essentiellement de polyoléfine expansée. 6. Film selon la revendication 4 ou 5, dans lequel la (ou les) couche(s) du support qui n'est (ne sont) pas expansée(s), est (sont) constituée(s) essentiellement d'une polyoléfine, d'un caoutchouc synthétique, d'un copolymère d'éthylène et d'acétate de vinyle, ou d'un mélange de ces composés. 7. Film selon la revendication 6, dans lequel la (ou les) couche(s) du support qui n'est (ne sont) pas expansée(s), est (sont) constituée(s) essentiellement d'une polyoléfine choisie parmi un polyéthylène radicalaire de densité comprise dans la gamme allant de 0,910 à 0,930, et d'indice de fluidité compris dans la gamme allant de 0,3 à 10 dg/min ; un polyéthylène linéaire de densité comprise dans la gamme allant de 0,858 à 0,961, et d'indice de fluidité compris dans la gamme allant de 0,05 à 10 dg/min ; un polypropylène de densité comprise dans la gamme allant de 0,860 à 0,920 et d'indice de fluidité compris dans la gamme allant de 0,3 à 10 dg/min ; un copolymère d'éthylène et de propylène de densité comprise dans la gamme allant de 0,860 à 0,910 et ayant un taux de propylène compris dans la gamme allant de 25 à 60 % en poids ; ou un mélange de ces composés. 8. Film selon l'une des revendications 1 à 7, dans lequel la colle sensible à la pression est une colle acrylique ou une colle caoutchouc. 9. Film selon la revendication 8, dans laquelle la colle est réticulée. 10. Film selon l'une des revendications 1 à 9, dans lequel la colle est enduite sur le support à raison de 0,5 à 25 g/m2, de préférence à raison de 0,5 à 20 g/m2, de préférence encore à raison de 0,5 à 16 g/m2. 11. Film selon l'une des revendications 1 à 10, dans lequel le support est traité plasma ou Corona avant l'application de la colle. 12. Film selon l'une des revendications 1 à 11, qui possède une rugosité de surface RA dans la gamme allant de 0,05 à 6 pm. 13. Utilisation d'un film adhésif sensible à la pression tel que défini dans l'une des revendications 1 à 12 pour la protection temporaire de surfaces.